(57)【要約】【課題】装用者にとって充分な防眩性を有しながら、他者にとって受け入れられ易く装用者にとって装用し易いカラーの眼鏡レンズを提供する。【解決手段】次の条件を満たす光の透過率分布を有する眼鏡レンズとする。即ち、波長４１０ｎｍ以上４４０ｎｍ以下の領域内に第１極小値が存在して当該第１極小値が５％以下であり、波長４５０ｎｍ以上５００ｎｍ以下の領域内に第１極大値が存在して当該第１極大値と前記第１極小値の差が５０以上であり、波長４９０ｎｍ以上５５０ｎｍ以下の領域内であって前記第１極大値に係る波長より長波長側に第２極小値が存在して当該第２極小値が８０％以下であり、波長５６０ｎｍ以上６００ｎｍ以下の領域内に第３極小値が存在して当該第３極小値が３０％以上７０％以下であり、波長６００ｎｍ以上６５０ｎｍ以下の領域内に第２極大値が存在して当該第２極大値と前記第３極小値の差が２０以上である。【選択図】図１
2015143792.tif 000002
【特許請求の範囲】
【請求項１】
以下に示す各条件を全て満たす光の透過率分布を有することを特徴とする眼鏡レンズ。
（１）波長４１０ｎｍ以上４４０ｎｍ以下の領域内に第１極小値が存在して当該第１極小値が５％以下である。
（２）波長４５０ｎｍ以上５００ｎｍ以下の領域内に第１極大値が存在して当該第１極大値と前記第１極小値の差が５０以上である。
（３）波長４９０ｎｍ以上５５０ｎｍ以下の領域内であって前記第１極大値に係る波長より長波長側に第２極小値が存在して当該第２極小値が８０％以下である。
（４）波長５６０ｎｍ以上６００ｎｍ以下の領域内に第３極小値が存在して当該第３極小値が３０％以上７０％以下である。
（５）波長６００ｎｍ以上６５０ｎｍ以下の領域内に第２極大値が存在して当該第２極大値と前記第３極小値の差が２０以上である。
【請求項２】
以下に示す各条件を全て満たす光の透過率分布を有することを特徴とする眼鏡レンズ。
（６）波長４１０ｎｍ以上４６０ｎｍ以下の領域内に第４極小値が存在して当該第４極小値が５％以下である。
（７）波長４５０ｎｍ以上５００ｎｍ以下の領域内であって前記第４極小値に係る波長より長波長側に第３極大値が存在して当該第３極大値と前記第４極小値の差が５０以上である。
（８）波長４９０ｎｍ以上５５０ｎｍ以下の領域内であって前記第３極大値に係る波長より長波長側に第５極小値が存在して当該第５極小値が８０％以下である。
（９）波長５６０ｎｍ以上６００ｎｍ以下の領域内に第６極小値が存在して当該第６極小値が１０％以上３０％以下である。
（１０）波長６００ｎｍ以上６５０ｎｍ以下の領域内に第４極大値が存在して当該第４極大値と前記第６極小値の差が５０以上である。
【請求項３】
更に、視感透過率が５０％以上である
ことを特徴とする請求項１又は請求項２に記載の眼鏡レンズ。
【請求項４】
請求項１ないしは請求項３の何れかに記載の眼鏡レンズを用いた
ことを特徴とする眼鏡。
【発明の詳細な説明】
【技術分野】
【０００１】
本発明は、外観の良好なサングラス用レンズを始めとする眼鏡レンズ、及び当該眼鏡レンズを用いたサングラスを始めとする眼鏡に関する。
【背景技術】
【０００２】
適切な防眩性を有しながら良好な視認性を有するプラスチック眼鏡レンズとして、下記特許文献１に記載のものが知られている。
この眼鏡レンズでは、所定の有機系色素を含有することにより、可視領域に係る分光透過率分布について、図１，２のものにおいて４００ｎｍ（ナノメートル）未満で０％（パーセント）であり、４００ｎｍで９０％まで急峻に立ち上がり、５８８ｎｍ（緑色領域）で極小値（１０〜３０％程度）を有し、４２０〜５００ｎｍや６２０〜８００ｎｍにおいて９０％程度を維持するものとなっている。
【先行技術文献】
【特許文献】
【０００３】
【特許文献１】特開２０１３−６１６５３号公報
【発明の概要】
【発明が解決しようとする課題】
【０００４】
特許文献１のものでは、可視領域の黄緑色ないしは黄色領域において極小値を有して防眩性を発揮することができるものの、レンズが黄緑色ないしは黄色の補色（紫色）に着色してしまい、日常生活や仕事時等において装用が敬遠されることがある。
又、眼にとって可視領域の短波長側（青色領域）が比較的に負担になることが知られており、眼疾患の患者や健常者に対して、眩しさを防ぎ眼を保護する観点から、青色光をカットする眼鏡レンズが提供されているが、かようなレンズは青色の補色である黄色に着色しており、装用者を他者が見ると眼の周りが黄色に見えるので、やはり装用が敬遠されることがある。
そこで、請求項１，２に記載の発明は、装用者にとって充分な防眩性を有しながら、他者にとって受け入れられ易く装用者にとって装用し易いカラーのサングラスレンズを始めとする眼鏡レンズを提供することを目的とするものである。
【課題を解決するための手段】
【０００５】
上記目的を達成するために、請求項１に記載の発明は、眼鏡レンズにあって、光の透過率分布が、（１）波長４１０ｎｍ以上４４０ｎｍ以下の領域内に第１極小値が存在して当該第１極小値が５％以下であり、（２）波長４５０ｎｍ以上５００ｎｍ以下の領域内に第１極大値が存在して当該第１極大値と前記第１極小値の差が５０以上であり、（３）波長４９０ｎｍ以上５５０ｎｍ以下の領域内であって前記第１極大値に係る波長より長波長側に第２極小値が存在して当該第２極小値が８０％以下であり、（４）波長５６０ｎｍ以上６００ｎｍ以下の領域内に第３極小値が存在して当該第３極小値が３０％以上７０％以下であり、（５）波長６００ｎｍ以上６５０ｎｍ以下の領域内に第２極大値が存在して当該第２極大値と前記第３極小値の差が２０以上である、という（１）〜（５）の条件を全て充足することを特徴とするものである。
上記目的を達成するために、請求項２に記載の発明は、眼鏡レンズにあって、光の透過率分布が、光の透過率分布にあって、（６）波長４１０ｎｍ以上４６０ｎｍ以下の領域内に第４極小値が存在して当該第４極小値が５％以下であり、（７）波長４５０ｎｍ以上５００ｎｍ以下の領域内であって前記第４極小値に係る波長より長波長側に第３極大値が存在して当該第３極大値と前記第４極小値の差が５０以上であり、（８）波長４９０ｎｍ以上５５０ｎｍ以下の領域内であって前記第３極大値に係る波長より長波長側に第５極小値が存在して当該第５極小値が８０％以下であり、（９）波長５６０ｎｍ以上６００ｎｍ以下の領域内に第６極小値が存在して当該第６極小値が１０％以上３０％以下であり、（１０）波長６００ｎｍ以上６５０ｎｍ以下の領域内に第４極大値が存在して当該第４極大値と前記第６極小値の差が５０以上である、という（６）〜（１０）の条件を全て充足することを特徴とするものである。
請求項３に記載の発明は、上記発明において、更に、視感透過率が５０％以上であることを特徴とするものである。
請求項４に記載の発明は、眼鏡にあって、上記発明の眼鏡レンズを用いたことを特徴とするものである。
【発明の効果】
【０００６】
本発明によれば、装用者にとって充分な青色光に対する保護性能及び防眩性能を有しながら、他者にとって受け入れられ易く装用者にとって装用し易い眼鏡レンズを提供することが可能となる、という効果を奏する。
【図面の簡単な説明】
【０００７】
【図１】実施例１に係るレンズの可視領域における分光透過率分布を示すグラフである。
【図２】実施例２に係るレンズの可視領域における分光透過率分布を示すグラフである。
【図３】実施例３に係るレンズの可視領域における分光透過率分布、ディスチャージランプの分光スペクトル強度、及び暗所視比視感度の分光分布を示すグラフである。
【図４】比較例１に係るレンズの可視領域における分光透過率分布を示すグラフである。
【図５】比較例２に係るレンズの可視領域における分光透過率分布を示すグラフである。
【図６】比較例３に係るレンズの可視領域における分光透過率分布を示すグラフである。
【図７】比較例１に係るレンズにおける透過光の色等のＸＹ色度図上の位置を示す図である。
【図８】比較例２に係るレンズにおける透過光の色等のＸＹ色度図上の位置を示す図である。
【図９】比較例３に係るレンズにおける透過光の色等のＸＹ色度図上の位置を示す図である。
【図１０】実施例１に係るレンズにおける透過光の色等のＸＹ色度図上の位置を示す図である。
【図１１】実施例２に係るレンズにおける透過光の色等のＸＹ色度図上の位置を示す図である。
【図１２】実施例３に係るレンズにおける透過光の色等のＸＹ色度図上の位置を示す図である。
【発明を実施するための形態】
【０００８】
以下、本発明に係る実施の形態の例につき、適宜図面を用いて説明する。尚、本発明の形態は、以下のものに限定されない。
【０００９】
本発明に係る眼鏡レンズとしては、まず次のものが考えられる（第１形態）。
即ち、光の透過率分布にあって、（１）波長４１０ｎｍ以上４４０ｎｍ以下の領域内に第１極小値が存在して当該第１極小値が５％以下であり、（２）波長４５０ｎｍ以上５００ｎｍ以下の領域内に第１極大値が存在して当該第１極大値と前記第１極小値の差が５０以上であり、（３）波長４９０ｎｍ以上５５０ｎｍ以下の領域内であって前記第１極大値に係る波長より長波長側に第２極小値が存在して当該第２極小値が８０％以下であり、（４）波長５６０ｎｍ以上６００ｎｍ以下の領域内に第３極小値が存在して当該第３極小値が３０％以上７０％以下であり、（５）波長６００ｎｍ以上６５０ｎｍ以下の領域内に第２極大値が存在して当該第２極大値と前記第３極小値の差が２０以上である眼鏡レンズである。
【００１０】
第１形態において、主に（１）波長４１０ｎｍ以上４４０ｎｍ以下の領域内に第１極小値が存在して当該第１極小値が５％以下であり、且つ（２）波長４５０ｎｍ以上５００ｎｍ以下の領域内に第１極大値が存在して当該第１極大値と前記第１極小値の差が５０以上であることにより、波長４００ｎｍ以上５００ｎｍ以下の光の透過率分布において５％以下から立ち上がる急峻な部分が存在することとなり、青色光の短波長側の光が選択的にカットされる。ここで、可視領域における残りの部分（５００ｎｍより長波長側）において分光透過率分布が第１極大値と同じ透過率をとり続ける眼鏡レンズを仮想すると、波長４００ｎｍ以上５００ｎｍ以下の光の透過率分布において急峻な部分が存在するから、当該仮想的な眼鏡レンズを１回通過する透過光と、２回通過する透過光とで、色調の変化が殆どない。
かように分光透過率分布において青色領域内で急峻な部分を有することにより、青色光から装用者の眼を保護することができ、又装用者が認識する視界のコントラストを強調して視認性を良好にすることができるが、上述の仮想的な眼鏡レンズは他者から見ると黄色い色調となり、装用が敬遠されることが比較的に多い。
【００１１】
又、主に（４）波長５６０ｎｍ以上６００ｎｍ以下の領域内に第３極小値が存在し、且つ（５）波長６００ｎｍ以上６５０ｎｍ以下の領域内に第２極大値が存在して当該第２極大値と前記第３極小値の差が２０以上であることにより、上記（１），（２）によって黄色みを帯びた眼鏡レンズにおける黄色みを緩和することができる。緩和の程度は、第３極小値が小さいほど大きいが、一方で第３極小値を小さくし過ぎると、眼鏡レンズを１回通過する透過光においても黄色みが失われることとなり、装用者が認識する視界のコントラストを強調する効果が失われて視認性を良くすることができなくなってしまう。従って、第３極小値は、中程度の大きさを有することが好ましく、具体的には、３０％以上７０％以下であると好ましく、４０％以上６０％以下であるとより好ましいものとなる。
【００１２】
更に、主に（３）波長４９０ｎｍ以上５５０ｎｍ以下の領域内であって前記第１極大値に係る波長より長波長側に第２極小値が存在して当該第２極小値が８０％以下（より好ましくは７０％以下）であることにより、視認性をなるべく維持しながら、肌色（僅かに赤みを帯びた白色や薄黄色や黄色）と、眼鏡レンズを２回通過した当該肌色の透過光の色との、色変化をなるべく抑えることが可能となる。
第２極小値を有することにより、赤色の補色である緑色の透過率につき視認性を阻害せずに低減することができ、肌色の変化を抑制することができて、肌色の赤みを緑色によりくすませる事態を防止することができる。
尚、肌色の変化を抑制することに比べて形成を容易として低コストとすることを重視する場合において、（３）の条件を充足せず、（１），（２），（４），（５）を充足するものとしても良い。
更に、（４）波長５６０ｎｍ以上６００ｎｍ以下の領域内に第３極小値が存在し、且つ（５）波長６００ｎｍ以上６５０ｎｍ以下の領域内に第２極大値が存在して当該第２極大値と前記第３極小値の差が２０以上であることによっても、５６０ｎｍ以上６００ｎｍ以下の領域内において急峻な分光透過率分布を具備させて、波長６００ｎｍ以上６５０ｎｍ以下の領域内において分光透過率分布をなだらかにさせないために、透過光において緑色光につき視認性を維持しつつ抑制することが可能となり、肌色の透過光をくすませて装用者の眼の周りの外観を比較的に悪化させる事態を防止することが可能となる。
【００１３】
又、本発明に係る眼鏡レンズとしては、次のものも考えられる（第２形態）。
即ち、光の透過率分布にあって、（６）波長４１０ｎｍ以上４６０ｎｍ以下の領域内に第４極小値が存在して当該第４極小値が５％以下であり、（７）波長４５０ｎｍ以上５００ｎｍ以下の領域内であって前記第４極小値に係る波長より長波長側に第３極大値が存在して当該第３極大値と前記第４極小値の差が５０以上であり、（８）波長４９０ｎｍ以上５５０ｎｍ以下の領域内であって前記第３極大値に係る波長より長波長側に第５極小値が存在して当該第５極小値が８０％以下であり、（９）波長５６０ｎｍ以上６００ｎｍ以下の領域内に第６極小値が存在して当該第６極小値が１０％以上３０％以下であり、（１０）波長６００ｎｍ以上６５０ｎｍ以下の領域内に第４極大値が存在して当該第４極大値と前記第６極小値の差が５０以上である眼鏡レンズである。
【００１４】
第２形態において、主に（６）及び（７）により、（１）及び（２）と同様に、青色光をカットして装用者の眼を保護しながら、視界のコントラストを強調して視認性を良好にすることができる。
特に、（１）において第１極小値の属する範囲の上限を４４０ｎｍ以下としているのに対し、（６）において第４極小値の属する範囲の上限を４６０ｎｍ以下としているので、第１形態に比べ、第２形態では青色光のカットをより広範囲の波長において行うことができる。
但し、第１形態に比べ、第２形態では青色光をよりカットする分、黄色みが強くなってしまう。
そこで、第１形態の（４）及び（５）に比べ、第２形態の（９）及び（１０）では、第６極小値を１０％以上３０％以下とより低くすることで、視認性に配慮しつつ黄色の色調を緩和する程度を比較的に強くする。
又、（３）と同様、（８）によって肌色の色調変化を少なくすることが可能となる。
尚、肌色の変化の抑制に比べて作製の容易化や低コスト化を重視する場合において、（８）の条件を充足せず、（６），（７），（９），（１０）を充足するものとしても良い。
【００１５】
以上のような可視領域（例えば４００〜７８０ｎｍ）における分光透過率分布を有する各種の眼鏡レンズは、例えば、プラスチック製やガラス製であるレンズ基体における少なくとも表面又は裏面の何れかに対し特定の層構造を有する光学多層膜を形成したり、プラスチック製のレンズ基体に特定の顔料や染料等の着色料を分散させたり、これらを組み合せたりすることで作製することが可能である。
【００１６】
又、各形態において、視感透過率を５０％以上とすることができ、この場合、視認性が良好であり、青色光に対する保護効果があり、黄色が強すぎることにより装用が回避される事態を防止して装用時の外観を良好にする眼鏡レンズを提供することができる。
【実施例】
【００１７】
［実施例１〜３及び比較例１〜３］
次いで、上記実施形態に係る本発明の実施例、及び本発明に属さない比較例を説明する。尚、上記実施形態に係る実施例は、以下のものに限定されない。
同じレンズ基体を６枚用意し、各レンズ基体の両面においてそれぞれ異なる種類の光学多層膜を形成して、眼鏡レンズに係る実施例１〜３，比較例１〜３を作製した。
レンズ基体は、ウレタン系樹脂製で、度数は０（フラットレンズ）であり、屈折率は１．６０であり、アッベ数は４１である。
又、光学多層膜は、同じレンズ基体においては両面とも同じ膜構成を有しており、何れも低屈折率層（二酸化ケイ素，ＳｉＯ２）と高屈折率層（二酸化ジルコニウム，ジルコニア，ＺｒＯ２）を交互に蒸着した５層構造の光学多層膜である。実施例１〜３，比較例１〜３では、低屈折率層や高屈折率層の少なくとも何れかの膜厚が互いに相違する。
このようにしてそれぞれ作製された眼鏡レンズの、可視領域における分光透過率分布を、実施例１〜３について図１〜３に示し、比較例１〜３について図４〜６に示す。
【００１８】
［実施例１の透過率分布］
上記第１形態に属する実施例１に係る図１において、（１−１）波長約４２０ｎｍ以上約４３０ｎｍ以下に亘り第１極小値が存在して当該第１極小値は０％である。尚、波長４００ｎｍ以上４５０ｎｍ未満の平均透過率は、約１４％である。
又、（１−２）波長約４９０ｎｍにおいて約８２％の第１極大値が存在して当該第１極大値と前記第１極小値の差は約８２である。尚、波長４５０ｎｍ以上５００ｎｍ未満の平均透過率は、約７８％である。
更に、（１−３）波長約５４０ｎｍにおいて第２極小値が存在して当該第２極小値が約５７％である。尚、波長５００ｎｍ以上５５０ｎｍ未満の平均透過率は、約７１％である。
又更に、（１−４）波長約５９０ｎｍにおいて第３極小値が存在して当該第３極小値が約４０％である。尚、波長５５０ｎｍ以上６００ｎｍ未満の平均透過率は、約６０％である。
加えて、（１−５）波長６２０ｎｍから６５０ｎｍにかけて約９０％である第２極大値が存在して当該第２極大値と前記第３極小値の差が３０となっている。尚、波長６００ｎｍ以上６５０ｎｍ未満の平均透過率は、約８６％である。
【００１９】
［実施例２の透過率分布］
上記第２形態に属する実施例２に係る図２において、（２−６）波長約４４５ｎｍにおいて第４極小値が存在して当該第４極小値が約１％である。尚、波長４００ｎｍ以上４５０ｎｍ未満の平均透過率は、約２％である。
又、（２−７）波長約４７５ｎｍにおいて約５３％の第３極大値が存在して当該第３極大値と前記第４極小値の差は約５１である。尚、波長４５０ｎｍ以上５００ｎｍ未満の平均透過率は、約３３％である。
更に、（２−８）波長約５００ｎｍにおいて第５極小値が存在して当該第５極小値が約３７％である。尚、波長５００ｎｍ以上５５０ｎｍ未満の平均透過率は、約４８％である。
又更に、（２−９）波長約５８０ｎｍにおいて第６極小値が存在して当該第６極小値が約１４％である。尚、波長５５０ｎｍ以上６００ｎｍ未満の平均透過率は、約３６％である。
加えて、（２−１０）波長約６５０ｎｍにおいて約９０％である第４極大値が存在して当該第４極大値と前記第６極小値の差が７６となっている。尚、波長６００ｎｍ以上６５０ｎｍ未満の平均透過率は、約８３％である。
【００２０】
［実施例３の透過率分布］
上記第１形態に属する実施例３に係る図３において、（３−１）波長約４３０ｎｍにおいて第１極小値が存在して当該第１極小値は０％である。尚、波長４００ｎｍ以上４５０ｎｍ未満の平均透過率は、約３０％である。
又、（３−２）波長約４７５ｎｍにおいて約８８％の第１極大値が存在して当該第１極大値と前記第１極小値の差は約８８である。尚、波長４５０ｎｍ以上５００ｎｍ未満の平均透過率は、約８５％である。
更に、（３−３）波長約５５０ｎｍにおいて第２極小値が存在して当該第２極小値が約６２％である。尚、波長５００ｎｍ以上５５０ｎｍ未満の平均透過率は、約７７％である。
又更に、（３−４）波長約５８０ｎｍにおいて第３極小値が存在して当該第３極小値が約５０％である。尚、波長５５０ｎｍ以上６００ｎｍ未満の平均透過率は、約６４％である。
加えて、（３−５）波長６２０ｎｍから６５０ｎｍにかけて約９２％である第２極大値が存在して当該第２極大値と前記第３極小値の差が４２となっている。尚、波長６００ｎｍ以上６５０ｎｍ未満の平均透過率は、約９０％である。
【００２１】
［比較例１の透過率分布］
比較例１に係る図４において、約４４５ｎｍで約１％の極小値が存在して約４８０ｎｍで約８８％の極大値が存在するものの、当該極大値以降は約８９％前後の２ポイントの幅に収まる一定値をとっている。
【００２２】
［比較例２の透過率分布］
比較例２に係る図５において、約４００ｎｍから約６００ｎｍにかけて０％から８８％程度まで透過率分布がなだらかになり透過率が漸増しており、６００ｎｍ以降は約８９％前後の２ポイントの幅に収まる一定値をとっている。
【００２３】
［比較例３の透過率分布］
比較例３に係る図６では、約４００ｎｍから約５７０ｎｍまでは実施例１と同様の分光透過率分布を呈しているが、約５７０ｎｍ以降の分布は実施例１とは異なっている。比較例３では、第３極小値に相当する極小値が存在するものの（５８０ｎｍで約５８％）、これ以降は約７８０ｎｍで約９０％となるまで透過率分布がなだらかに漸増していく。
【００２４】
［検討］
比較例１では、４５０ｎｍから４７０ｎｍにかけて透過率分布が０％から９０％まで急峻に立ち上がり、４５０ｎｍ未満の光を選択的にカットする。従って、青色光に対する一定の保護効果があるが、眼鏡レンズの色としては黄色を呈する。
又、ＸＹ色度図（ＸＹＺ表色系）に係る図７に示すように、比較例１に対しＤ６５光源を照射した場合に、当該光源からの光が比較例１を１回通過したときの光の色と、比較例１を２回透過したときの光の色が、互いに近い（殆ど変わらない）ものとなる。
【００２５】
一方、比較例２は、可視領域の短波長側における分光透過率分布がなだらかとなる。比較例２は、比較例１と比べて可視領域の中波長域（４７０〜６００ｎｍ）の透過率が低く、中波長域の光もある程度カットするから、黄色みが抑制され（茶色（ブラウン）に近づき）、青色光に対する保護効果も存在する。
又、図７と同様である図８に示すように、比較例２では、Ｄ６５光源光が１回透過したときの光の色（彩度等）と、２回透過したときの光の色（彩度等）が、大きく異なる。比較例２では、短波長側に行くほど透過率が低くなり、透過すればするほど、青色光のカットが顕著に大きくなるからである。
【００２６】
他方、比較例３は、５６０〜６００ｎｍにおいて極小点が一応存在するものの、その前後の透過率分布が急峻でなく、又６００〜６５０ｎｍにおける透過率分布がなだらかであるため、透過光に赤色の補色である緑色が加わり、視認性に影響するし、他者から見た装用者の肌の色がくすんでしまう。
即ち、図７や図８と同様である図９に示すように、比較例３では、Ｄ６５光源光が１回透過したときの光の色に対して、２回透過したときの光の色が緑色を帯びることとなる。そして、レンズを通さないＤ６５光源光に照らされた肌の色に対し、レンズを通した肌の色が、緑色方向に変化する。
【００２７】
これに対し、実施例１では、４３０ｎｍから４６０ｎｍにかけて透過率分布が急峻に立ち上がると共に、波長約５９０ｎｍにおいて中程度（約４０％）の第３極小値が存在するので、透過光について、青色光に対する保護効果を奏しながら、視認性と外観の良好さのバランスがとれた色とすることができる。
更に、波長約５４０ｎｍにおいても中程度（約５７％）の第２極小値が存在するので、装用者以外の他者から見て装用者の肌の色のくすみが少なく、外観をより一層良好にすることができる。
即ち、図７等と同様である図１０に示すように、Ｄ６５光源光が１回透過したときの光の色（黄色みを帯びる）に対し、２回透過したときの光の色を茶色みを帯びるように変えることができる。
又、図１０に示すように、Ｄ６５光源で照らされた肌について、レンズを通さずに見た色に対し、レンズを通して見た色を、緑色を帯びるのではなく橙色ないし赤色を帯びるように少し変化させ、肌色をくすませず、艶やかに見える赤色方向に変化させることができる。
【００２８】
一方、実施例２では、４６０ｎｍ付近まで大幅に青色光をカットし、眼の保護効果は更に高い。但し、そのままではその分だけ眼鏡レンズの色が黄色みを帯びる。そこで、５５０〜６００ｎｍにおける透過率を中程度に維持しながら、実施例１よりは５５０〜６００ｎｍにおける透過率を比較的に低くすることで、視認性と外観の良好さのバランスがとれた色とすることができる。
又、５００〜５５０ｎｍの領域内に透過率分布の極小点が存在するので、眼鏡レンズを透過した肌色を橙（オレンジ）色ないし赤色の強まる色、即ち肌のくすまない色に変化させることができる（肌色にとって色調変化の少ない状態にすることができる）。
即ち、図７等と同様である図１１に示すように、Ｄ６５光源光が１回透過したときの光の色（黄色みを帯びる）に対し、２回透過したときの光の色につき茶色みを帯びるように変化させることができる。
更に、図１１に示すように、Ｄ６５光源で照らされた肌について、レンズを通さずに見た色に対し、レンズを通して見た色を、緑色ではなく赤色を帯びるように変化させ、肌色をくすませず、艶やかに見える赤色方向に変化させることができる。
【００２９】
又、実施例３では、実施例１と同様の分光透過率分布を有しているため、実施例１と同様、１回透過した光について、青色光をカットしながら視認性を良くすることができ、２回透過した光について、黄色より好まれる茶色を帯びるようにすることができる。
加えて、実施例３では、夜間運転用サングラスレンズとして用いることができる。
即ち、図３で示しているように、夜間における視細胞の感度は、５０７ｎｍを頂点（相対強度約０．８５）として、両側で相対強度が漸減し、４００，５９０ｎｍで約０．１程度となるような分光分布を呈するところ、実施例３では、第１極小値（約４３０ｎｍ）と第２極小値（約５５０ｎｍ）の間に第１極大値（約４７５ｎｍ）が存在し、第１極小値付近や第２極小値付近の透過率分布が急峻であるため、実施例３において夜間の視細胞感度の強い波長域において充分な透過率を有するものとすることができ、夜間においても視認し易いサングラスレンズとすることができる。
又、実施例３では、車のヘッドランプ（比較的に輝度の高いディスチャージランプ、青白色の光）の眩しさを、視認性に影響しない範囲で低減することができる。図３で示しているように、ディスチャージランプの発光スペクトルは、可視領域における最高強度（５０１ｎｍ）を１とした場合の相対強度が、極大値を離散した波長において複数有しており、極大値の両側において急峻に減少するような分布となっている。よって、発光スペクトルにおける相対強度の極大値に係る波長の光（各輝線）をできるだけカットすれば、効率良く眩しさを抑制することができる。しかし、輝線をカットし過ぎると、装用者の車におけるディスチャージランプないしその照射先まで見難くなってしまう。この点、実施例３では、第１極小値と第２極小値の間の輝線はさほどカットせずに残し、第１極小値より短波長側の輝線、並びに第２極小値及び第３極小値の輝線を比較的に大きくカットするので、夜間の運転に必要な視認性を確保しながら、ディスチャージランプの眩しさを低減することができる。更に、実施例３では、第１極小値より短波長側の輝線をほぼ完全に遮断（透過率１％未満）するので、ディスチャージランプの青みを抑制し、暖色系の色に変化させることができ、より一層眩しさが緩和されることとなる。
つまり、図７等と同様である図１２に示すように、ディスチャージランプの青白色に対し、ディスチャージランプの光が実施例３の眼鏡レンズを１回透過したときの光の色を黄色に変化させることができ、実施例３の装用によって防眩性が高まって視認性が良好になる。又ディスチャージランプが含む青色光から眼を保護することができる。加えて、装用者が太陽光（Ｄ６５光源光）に照らされた場合の肌の色に対し、２回透過したときの肌の色につき、僅かに赤みが増し、くすませないように変化させることができて、装用時の外観を良好なものとすることができる。
尚、実施例１，２についても、夜間運転用サングラスレンズとして用いることが可能である。
【図１】
2015143792.tif 000003
【図２】
2015143792.tif 000004
【図３】
2015143792.tif 000005
【図４】
2015143792.tif 000006
【図５】
2015143792.tif 000007
【図６】
2015143792.tif 000008
【図７】
2015143792.tif 000009
【図８】
2015143792.tif 000010
【図９】
2015143792.tif 000011
【図１０】
2015143792.tif 000012
【図１１】
2015143792.tif 000013
【図１２】
2015143792.tif 000014